СПОСОБ И КАТАЛИЗАТОР

1. Способ каталитической гидрогенизации ароматического или гетероароматического нитросоединения до соответствующего амина в присутствии платинового катализатора, включающего элементарную платину на носителе, отличающийся тем, что платиновый катализатор модифицирован соединением молибдена и соединением фосфора, в котором фосфор имеет степень окисления ниже +5.
2. Способ по п.1, в котором соединение фосфора представляет собой фосфорноватистую кислоту или ее соль или продукт ее реакции.
3. Способ по п.1 или 2, в котором соединение молибдена представляет собой ортомолибдат или продукт его реакции.
4. Способ по п.3, в котором соединение молибдена представляет собой ортомолибдат аммония или ортомолибдат цинка или продукт его реакции.
5. Способ по п.1, в котором носителем является древесный уголь.
6. Способ по п.1, в котором катализатор имеет мольное отношение молибден/платина от 1:1 до 100:1 и мольное отношение фосфор/молибден от 1:1 до 100:1.
7. Способ по п.6, в котором катализатор имеет мольное отношение молибден/платина от 1:1 до 10:1 и мольное отношение фосфор/молибден от 1:1 до 10:1.
8. Способ по п.1, в котором ароматическое или гетероароматическое нитросоединение замещено одним или более заместителем, выбранным из группы, состоящей из атомов галогена и кислородсодержащих или серосодержащих групп.
9. Способ по п.1, в котором гетероароматическое нитросоединение представляет собой нитропиримидин.
10. Способ по п.1, в котором гетероароматическое нитросоединение представляет собой соединение формулы (II)
1
1
1-6
1-6
3-7
в которой X представляет собой галоген; Y представляет собой ZR; Z представляет собой кислород или серу; и R представляет собой C алкил, C галогеналкил или C циклоалкил.
11. Способ по п.10, в котором гетероароматическое нитросоединение представляет собой 4,6-дихлор-5-нитро-2-(пропилсульфанил)пиримидин.
12. Модифицированный нанесенный платиновый катализатор, содержащий молибден и соединение фосфора, где фосфор имеет степень окисления ниже +5, получаемый путем обработки нанесенного платинового катализатора водным раствором фосфорноватистой кислоты или ее соли и ортомолибдатом, при мольном отношении молибден/платина от 1:1 до 100:1 и мольном отношении фосфор/молибден от 1:1 до 100:1.
13. Модифицированный нанесенный платиновый катализатор по п.12, в котором мольное отношение молибден/платина составляет от 1:1 до 10:1 и мольное отношение фосфор/молибден составляет от 1:1 до 10:1.
14. Модифицированный нанесенный платиновый катализатор по п.12 или 13, в котором ортомолибдат выбран из ортомолибдата аммония и ортомолибдата цинка.